【手続補正書】
【提出日】平成22年8月4日(2010.8.4)
【手続補正１】
【補正対象書類名】特許請求の範囲
【補正対象項目名】全文
【補正方法】変更
【補正の内容】
【特許請求の範囲】
【請求項１】
腐食電位を予測するための方法であって、
アセンブリを設けるステップを含み、前記アセンブリは、
１からｉの材料と、
０からｊの界面とを含み、各々の界面はいずれかの２つの材料間の接点であり、前記方法はさらに、
式Ｉに従って各々の材料についてのＲＣＩMaterial値を算出するステップを含み、
【数１】
2008051817.tif 000001
ここで、ＲＣＩBaseは、実数または材料に固有の実数を得るよう評価され得る関数であり、
ｆMは第１のスカラ関数であり、
Ｆ1M〜ＦnMは、実数の組または実数を得るよう評価され得る関数の組から選択される材料腐食係数であり、前記方法はさらに、
式ＩＩに従って各々の界面についてのＲＣＩInterface値を算出するステップを含み、
【数２】
2008051817.tif 000002
ここで、
【数３】
2008051817.tif 000003
は、式Ｉに従って算出されるとおり、界面における材料の最大のＲＣＩMaterialであり、
ｆIは第２のスカラ関数であり、
Ｆ1I〜ＦmIは、実数の組または実数を得るよう評価され得る関数の組から選択される界面腐食係数であり、前記方法はさらに、
式ＩＩＩに従ってＲＣＩAssembly値を算出するステップを含み、
【数４】
2008051817.tif 000004
ここで、ｆAは第３のスカラ関数であり、
各々のＲＣＩMaterial値は式Ｉに従って算出され、
各々のＲＣＩInterface値は式ＩＩに従って算出され、
ＲＣＩAssemblyの大きさは前記アセンブリの腐食電位に基づいている、方法。
【請求項２】
前記材料腐食係数および前記界面腐食係数は保護腐食係数および悪条件腐食係数を含み、前記保護腐食係数は、実数または実数を得るよう評価され得る関数を含む第１の組から選択され、前記悪条件腐食係数は、実数または実数を得るよう評価され得る関数を含む第２の組から選択され、前記第１の組および前記第２の組は直交している、請求項１に記載の方法。
【請求項３】
Ｆ1Iは、界面の材料間における電気化学ポテンシャルの差に基づいている、請求項１または２に記載の方法。
【請求項４】
ＲＣＩMaterial＝ＲＣＩBase×ＦProhibit×ＦST×Ｆ′Coating×ＦMoisture×ＦProtective×ＦAdverseであり、
ＦProhibitは、材料が禁止されているかどうかに基づいて経験的に割当てられる約１から約１００の間の値であり、
ＦSTは、表面処理の存在および種類に基づいて経験的に割当てられる約０から約１の間の値であり、
Ｆ′Coatingは、コーティングの存在および種類に基づいて経験的に割当てられる約０から約１０の間の値であり、
ＦMoistureは、材料が水分に晒されているかどうかに基づいて経験的に割当てられる約０から約１０の間の値であり、
ＦProtectiveは、材料が保護条件に晒されているかどうかに基づいて経験的に割当てられる約０から約１の間の値であり、
ＦAdverseは、材料が悪条件に晒されているかどうかに基づいて経験的に割当てられる約０から約１０の間の値であり、  Ｆ′Coatingは、材料上のプライマの存在および種類と、アセンブリにおける材料の位置と、材料が前記位置で被る損傷の種類とにさらに基づいて経験的に割当てられ、
ＦMoistureは、アセンブリにおける材料の位置と、排水が前記位置にあるかどうかと、材料が締結具として機能しているかどうかとにさらに基づいて経験的に割当てられ、  ＦProtectiveは、材料が油に浸されているか、燃料に浸されているか、加圧された環境にあるか、または保護された環境にあるかどうかに基づいて経験的に割当てられ、  
ＦAdverseは、塩、紫外線、除氷液、廃水、排気ガスまたは熱に晒されているかどうかに基づいて経験的に割当てられ。  
ＦProtectiveまたはＦAdverseのうちの少なくとも１つは１に等しい、請求項１ないし３のいずれか１項に記載の方法。
【請求項５】
【数５】
2008051817.tif 000005
ここで、Ｆgalvanicは、界面の２つの材料間の電気化学ポテンシャルの差に基づいて経験的に割当てられる約０から約１０の間の値であり、
ＦSealantは、材料のうちのいずれかがシーラントによって電気化学的に分離されてい
るかどうかに基づいて経験的に割当てられる約０から約１の間の値であり、
Ｆsmallは、材料の大きさの相対的な差に基づいて経験的に割当てられる約１から約１０の間の値である、請求項１に記載の方法。
【請求項６】
コンピュータ読取可能媒体上で実現され、腐食電位を予測するためのマイクロプロセッサによって実行可能であり、以下のステップを実行するためのコンピュータ命令を含むコンピュータプログラムであって、前記ステップは、
アセンブリを設けるステップを含み、前記アセンブリは、
１からｉの材料と、
０からｊの界面とを含み、各々の界面はいずれかの２つの材料間の接点であり、前記ステップはさらに、
式Ｉに従って各々の材料についてのＲＣＩMaterial値を算出するステップを含み、
【数６】
2008051817.tif 000006
ここで、ＲＣＩBaseは、実数または材料に固有の実数を得るよう評価され得る関数であり、
ｆMは第１のスカラ関数であり、
Ｆ1M〜ＦnMは、実数の組または実数を得るよう評価され得る関数の組から選択される材料腐食係数であり、前記ステップはさらに、
式ＩＩに従って各々の界面についてのＲＣＩInterface値を算出するステップを含み、
【数７】
2008051817.tif 000007
ここで、
【数８】
2008051817.tif 000008
は、式Ｉに従って算出されるとおり、界面における材料の最大のＲＣＩMaterialであり、
ｆIは第２のスカラ関数であり、
Ｆ1I〜ＦmIは、実数の組または実数を得るよう評価され得る関数の組から選択される界面腐食係数であり、前記ステップはさらに、
式ＩＩＩに従ってＲＣＩAssembly値を算出するステップを含み、
【数９】
2008051817.tif 000009
ここで、ｆAは第３のスカラ関数であり、
各々のＲＣＩMaterial値は式Ｉに従って算出され、
各々のＲＣＩInterface値は式ＩＩに従って算出され、
ＲＣＩAssemblyの大きさは前記アセンブリの腐食電位に基づいている、コンピュータプログラム。
【請求項７】
前記材料腐食係数および前記界面腐食係数は保護腐食係数および悪条件腐食係数を含み、前記保護腐食係数は、実数または実数を得るよう評価され得る関数を含む第１の組から選択され、前記悪条件腐食係数は、実数または実数を得るよう評価され得る関数を含む第２の組から選択され、前記第１の組および前記第２の組は直交している、請求項６に記載のコンピュータプログラム。
【請求項８】
航空宇宙機を検査する方法であって、
請求項１に記載の方法に従って航空宇宙機の構成要素についてのＲＣＩを決定するステップと、
腐食について前記構成要素を検査するステップと、その後、
腐食について前記構成要素を再検査するステップとを含み、前記検査するステップと前記再検査するステップとの間の時間の量は、前記構成要素についてのＲＣＩの大きさに基づいている、方法。
【請求項９】
航空宇宙機についてのメンテナンススケジュールを準備する方法であって、
請求項１に記載の方法に従って前記航空宇宙機の構成要素についてのＲＣＩ値を算出し、前記ＲＣＩ値に基づいて前記構成要素の予定された検査またはメンテナンスの頻度を割当てるステップを含む、方法。
【手続補正２】
【補正対象書類名】明細書
【補正対象項目名】００６０
【補正方法】変更
【補正の内容】
【００６０】
好ましい実施例に関連してこの発明を説明してきたが、この発明の範囲から逸脱することなくさまざまな変更が可能であり、その要素の代わりに同等物が代用可能であることを当業者は理解するだろう。たとえば、この明細書中に記載される特定の数値計算は特定の範囲にスケール変更され、たとえば、アセンブリについてのＲＣＩは約０〜約１００であり、この場合、０では腐食する可能性が低く、１００では腐食する可能性が極めて高くなる。この明細書中に記載されるように、「有益な」係数（たとえば、材料上にシーラントまたはコーティングが存在すること）が、１未満の値を有する係数としてＲＣＩ計算に組込まれる。同様に、「不利益な」係数（たとえば、塩が存在すること）が、１よりも大きな値を有する係数としてＲＣＩ計算に組込まれる。当業者であれば、これらの範囲および計算が特定の必要性に適合するよう変更可能であることを容易に認識するだろう。たとえば、この明細書中に記載される計算は、負の値から正の値にわたるＲＣＩスケールを生成するよう容易に変更され得る。このようなさらなる変更例は当業者に容易に認識されるだろう。加えて、その本質的な範囲から逸脱することなく特定の状況または材料をこの発明の教示に適合させるよう多くの変更を行なうことが可能である。したがって、この発明が、この発明を実行するために企図された最適なモードとして開示された特定の実施例に限定されないが、この発明が添付の特許請求の範囲に収まるすべての実施例を含むことが意図される。
また、本発明は以下に記載する態様を含む。
（態様１）
腐食電位を予測するための方法であって、
アセンブリを設けるステップを含み、前記アセンブリは、
１からｉの材料と、
０からｊの界面とを含み、各々の界面はいずれかの２つの材料間の接点であり、前記方法はさらに、
式Ｉに従って各々の材料についてのＲＣＩMaterial値を算出するステップを含み、
【数９】
2008051817.tif 000010
ここで、ＲＣＩBaseは、実数または材料に固有の実数を得るよう評価され得る関数であり、
ｆMは第１のスカラ関数であり、
Ｆ1M〜ＦnMは、実数の組または実数を得るよう評価され得る関数の組から選択される材料腐食係数であり、前記方法はさらに、
式ＩＩに従って各々の界面についてのＲＣＩInterface値を算出するステップを含み、
【数１０】
2008051817.tif 000011
ここで、
【数１１】
2008051817.tif 000012
は、式Ｉに従って算出されるとおり、界面における材料の最大のＲＣＩMaterialであり、
ｆIは第２のスカラ関数であり、
Ｆ1I〜ＦmIは、実数の組または実数を得るよう評価され得る関数の組から選択される界面腐食係数であり、前記方法はさらに、
式ＩＩＩに従ってＲＣＩAssembly値を算出するステップを含み、
【数１２】
2008051817.tif 000013
ここで、ｆAは第３のスカラ関数であり、
各々のＲＣＩMaterial値は式Ｉに従って算出され、
各々のＲＣＩInterface値は式ＩＩに従って算出され、
ＲＣＩAssemblyの大きさは前記アセンブリの腐食電位に基づいている、方法。
（態様２）
前記材料腐食係数および前記界面腐食係数は保護腐食係数および悪条件腐食係数を含み、前記保護腐食係数は、実数または実数を得るよう評価され得る関数を含む第１の組から選択され、前記悪条件腐食係数は、実数または実数を得るよう評価され得る関数を含む第２の組から選択され、前記第１の組および前記第２の組は直交している、態様１に記載の方法。
（態様３）
前記第１の組は１以下の実数を含み、前記第２の組は１以上の実数を含む、態様２に記載の方法。
（態様４）
前記第１のスカラ関数は乗算であり、前記第２のスカラ関数は乗算である、態様１に記載の方法。
（態様５）
前記第３のスカラ関数は最大関数である、態様１に記載の方法。
（態様６）
Ｆ1Iは、界面の材料間における電気化学ポテンシャルの差に基づいている、態様１に記載の方法。
（態様７）
ＲＣＩMaterial＝ＲＣＩBase×ＦProhibit×ＦST×Ｆ′Coating×ＦMoisture×ＦProtective×ＦAdverseであり、
ＦProhibitは、材料が禁止されているかどうかに基づいて経験的に割当てられる約１から約１００の間の値であり、
ＦSTは、表面処理の存在および種類に基づいて経験的に割当てられる約０から約１の間の値であり、
Ｆ′Coatingは、コーティングの存在および種類に基づいて経験的に割当てられる約０から約１０の間の値であり、
ＦMoistureは、材料が水分に晒されているかどうかに基づいて経験的に割当てられる約０から約１０の間の値であり、
ＦProtectiveは、材料が保護条件に晒されているかどうかに基づいて経験的に割当てられる約０から約１の間の値であり、
ＦAdverseは、材料が悪条件に晒されているかどうかに基づいて経験的に割当てられる約０から約１０の間の値である、態様１に記載の方法。
（態様８）
Ｆ′Coatingは、材料上のプライマの存在および種類と、アセンブリにおける材料の位置と、材料が前記位置で被る損傷の種類とにさらに基づいて経験的に割当てられる、態様７に記載の方法。
（態様９）
ＦMoistureは、アセンブリにおける材料の位置と、排水が前記位置にあるかどうかと、材料が締結具として機能しているかどうかとにさらに基づいて経験的に割当てられる、態様７に記載の方法。
（態様１０）
ＦProtectiveは、材料が油に浸されているか、燃料に浸されているか、加圧された環境にあるか、または保護された環境にあるかどうかに基づいて経験的に割当てられる、態様７に記載の方法。
（態様１１）
ＦAdverseは、塩、紫外線、除氷液、廃水、排気ガスまたは熱に晒されているかどうかに基づいて経験的に割当てられる、態様７に記載の方法。
（態様１２）
ＦProtectiveまたはＦAdverseのうちの少なくとも１つは１に等しい、態様７に記載
の方法。
（態様１３）
【数１３】
2008051817.tif 000014
ここで、Ｆgalvanicは、界面の２つの材料間の電気化学ポテンシャルの差に基づいて経験的に割当てられる約０から約１０の間の値であり、
ＦSealantは、材料のうちのいずれかがシーラントによって電気化学的に分離されてい
るかどうかに基づいて経験的に割当てられる約０から約１の間の値であり、
Ｆsmallは、材料の大きさの相対的な差に基づいて経験的に割当てられる約１から約１０の間の値である、態様１に記載の方法。
（態様１４）
ＲＣＩAssemblyは約０から約１００である、態様１に記載の方法。
（態様１５）
約１００に等しいＲＣＩAssemblyを有するアセンブリは、約０に等しいＲＣＩAssemblyを有するアセンブリよりも腐食する可能性が高いと予測される、態様１に記載の方法。
（態様１６）
材料腐食係数および界面腐食係数は電子形式で記憶される、態様１に記載の方法。
（態様１７）
前記アセンブリは航空宇宙機の構成要素である、態様１に記載の方法。
（態様１８）
コンピュータ読取可能媒体上で実現され、腐食電位を予測するためのマイクロプロセッサによって実行可能であり、以下のステップを実行するためのコンピュータ命令を含むコンピュータプログラムプロダクトであって、前記ステップは、
アセンブリを設けるステップを含み、前記アセンブリは、
１からｉの材料と、
０からｊの界面とを含み、各々の界面はいずれかの２つの材料間の接点であり、前記ステップはさらに、
式Ｉに従って各々の材料についてのＲＣＩMaterial値を算出するステップを含み、
【数１４】
2008051817.tif 000015
ここで、ＲＣＩBaseは、実数または材料に固有の実数を得るよう評価され得る関数であり、
ｆMは第１のスカラ関数であり、
Ｆ1M〜ＦnMは、実数の組または実数を得るよう評価され得る関数の組から選択される材料腐食係数であり、前記ステップはさらに、
式ＩＩに従って各々の界面についてのＲＣＩInterface値を算出するステップを含み、
【数１５】
2008051817.tif 000016
ここで、
【数１６】
2008051817.tif 000017
は、式Ｉに従って算出されるとおり、界面における材料の最大のＲＣＩMaterialであり、
ｆIは第２のスカラ関数であり、
Ｆ1I〜ＦmIは、実数の組または実数を得るよう評価され得る関数の組から選択される界面腐食係数であり、前記ステップはさらに、
式ＩＩＩに従ってＲＣＩAssembly値を算出するステップを含み、
【数１７】
2008051817.tif 000018
ここで、ｆAは第３のスカラ関数であり、
各々のＲＣＩMaterial値は式Ｉに従って算出され、
各々のＲＣＩInterface値は式ＩＩに従って算出され、
ＲＣＩAssemblyの大きさは前記アセンブリの腐食電位に基づいている、コンピュータプログラムプロダクト。
（態様１９）
前記材料腐食係数および前記界面腐食係数は保護腐食係数および悪条件腐食係数を含み、前記保護腐食係数は、実数または実数を得るよう評価され得る関数を含む第１の組から選択され、前記悪条件腐食係数は、実数または実数を得るよう評価され得る関数を含む第２の組から選択され、前記第１の組および前記第２の組は直交している、態様１８に記載のコンピュータプログラムプロダクト。
（態様２０）
前記第１の組は１以下の実数を含み、前記第２の組は１以上の実数を含む、態様１９に記載のコンピュータプログラムプロダクト。
（態様２１）
前記材料腐食係数および前記界面腐食係数は電子形式で記憶される、態様１８に記載のコンピュータプログラムプロダクト。
（態様２２）
航空宇宙機を検査する方法であって、
態様１に記載の方法に従って航空宇宙機の構成要素についてのＲＣＩを決定するステップと、
腐食について前記構成要素を検査するステップと、その後、
腐食について前記構成要素を再検査するステップとを含み、前記検査するステップと前記再検査するステップとの間の時間の量は、前記構成要素についてのＲＣＩの大きさに基づいている、方法。
（態様２３）
航空宇宙機についてのメンテナンススケジュールを準備する方法であって、
態様１に記載の方法に従って前記航空宇宙機の構成要素についてのＲＣＩ値を算出し、前記ＲＣＩ値に基づいて前記構成要素の予定された検査またはメンテナンスの頻度を割当てるステップを含む、方法。
（態様２４）
態様１に記載の方法に従って構成要素についてのＲＣＩ値を算出し、航空宇宙機の製造または修理の際に使用するための前記ＲＣＩ値に基づいて前記構成要素を選択するステップを含む方法。
（態様２５）
前記ＲＣＩ値は所定の範囲内である、態様２４に記載の方法。
（態様２６）
複数の構成要素を有する航空宇宙機であって、各々の構成要素は、態様１に従って算出される所定の範囲内のＲＣＩ値を有する、航空宇宙機。
（態様２７）
態様１に従って算出されるＲＣＩ値を有する、航空宇宙機のための構成要素。
（態様２８）
前記アセンブリは、飛行機、油掘削設備、外航貨物船、鉄道もしくは鉄道車両、自動車、橋、建物、圧力容器、石油化学プラント、エンジンまたはタンクの構成要素である、態様１に記載の方法。